(57)【要約】【課題】容器自体にその内部調湿機能をもたせるとともに、外部からの湿気を遮断し、容器内の湿気を選択的に吸湿することができ、吸湿剤などを用いることなく嫌湿性の内容物を長期間にわたって性状を安定的に保持し得る調湿性容器を提供する。【解決手段】調湿性容器１は、容器本体、キャップとで構成される密封容器である。調湿性容器を構成する容器本体およびキャップは、その構成壁の層構造は、乾燥剤７を混入した透湿性樹脂層８と、その外側の外層９、透湿性樹脂層８の内側の内層１０からなる多層構造を基本としている。透湿性樹脂層８と外層９の間にはガスバリア性樹脂層１１をその内外面に接着剤層１２，１２を設けて介在させてある。透湿性樹脂層８は、水蒸気透過度が外層９を構成する耐湿性樹脂層より１０．０ｇ／ｍ２２４ｈｒ以上大きい樹脂から構成されるものである。【選択図】　　　　図２
2004123144.tif 000002
【特許請求の範囲】
【請求項１】
熱可塑性樹脂をブロー成形してなる多層容器であって、多層容器は、少なくとも乾燥剤を混入した透湿性樹脂層と、その外側に耐湿性樹脂層からなる外層を設けてなる多層構造であることを特徴とする調湿性容器。
【請求項２】
乾燥剤を混入した透湿性樹脂層の内側に、透湿性樹脂からなる内層を設けたことを特徴とする請求項１記載の調湿性容器。
【請求項３】
透湿性樹脂層は、水蒸気透過度が耐湿性樹脂層より５．０ｇ／ｍ２２４ｈｒ以上大きい樹脂からなることを特徴とする請求項１または２記載の容器。
【請求項４】
透湿性樹脂は、水蒸気透過度が耐湿性樹脂層より２倍以上の樹脂からなることを特徴とする請求項１ないし３のいずれかに記載の調湿性容器。
【請求項５】
透湿性樹脂層を構成する透湿性樹脂は、低密度ポリエチレン、超低密度ポリエチレン、直鎖状低密度ポリエチレン、直鎖状超低密度ポリエチレンからなるポリオレフィン系樹脂、ポリ乳酸、ポリグリコール酸、ポリヒドロキシブチレートなどのポリヒドロキシアルキレート、ポリε−カプロラクトン、ポリバレロラクトンなどのポリラクトンからなる脂肪族ポリエステルのホモポリマー、および前記脂肪族ポリエステルを主成分とする共重合体からなる生分解性樹脂、またエチレン−酢酸ビニル共重合体、ポリ塩化ビニル、ポリアミド、からなる群より選ばれる少なくとも一種の熱可塑性樹脂であることを特徴とする請求項１ないし４のいずれかに記載の調湿性容器。
【請求項６】
耐湿性樹脂層を構成する耐湿性樹脂は、高密度ポリエチレン、ポリプロピレン、プロピレン−エチレン共重合体からなることを特徴とする請求項１ないし５のいずれかに記載の調湿性容器。
【請求項７】
透湿性樹脂層は、低密度ポリエチレンに、乾燥剤として平均粒径が５０μｍ以下の粉末状の化学式ＭｇＳＯ４・ｎＨ２Ｏ（ただし、０≦ｎ≦３）で示される硫酸マクネシウムを混入した樹脂層、外層は高密度ポリエチレンからなる樹脂層、内層は低密度ポリエチレンからなる樹脂層で構成され、透湿性樹脂層の外側に、高密度ポリエチレンを含有するリグラインド層を設けたことを特徴とする請求項１ないし６のいずれかに記載の調湿性容器。
【発明の詳細な説明】
【０００１】
【発明の属する技術分野】
本発明は、嫌湿性の錠剤、顆粒状物、粒状物、乾燥菓子、乾燥食品などの容器であって、容器自体が内部の湿気吸収性をもち、外部の湿気を遮断する機能を備えた調湿性容器に関するものである。
【０００２】
【従来の技術】
多層構造の容器であって、その構成層の一部に乾燥剤を混入した層としたものとしては、特公昭６１−３４８９２号公報、実公平２−１２１７７号公報、特公平７−９４１４４号公報、特許第２８４３５５８号公報、特公平７−５３２２２号公報または特公平７−９６０９２号公報に記載されている。
【０００３】
また、食品用防湿容器として、内層と外層を高密度ポリエチレンで構成し、中間層（吸湿層）として吸湿剤を混入した樹脂からなる多層フィルムで構成したものは、実用新案登録第３０６３９６３号公報に記載されている。
【０００４】
【発明が解決しようとする課題】
ところで、前掲の実用新案登録第３０６３９６３号公報に記載されている多層構造の容器は、内層が水蒸気透過性の低い高密度ポリエチレンで構成されているので、容器内部の空間は水蒸気透過性の低い内層により吸湿層から遮断されているので、容器内部の調湿機能をほとんど有せず、このため、嫌湿性の錠剤、顆粒状物、粒状物、特に乾燥菓子、乾燥食品などの容器の場合は、容器の内部に吸湿剤を装填する必要があった。
【０００５】
しかし、容器内部に吸湿剤を装填すると、それが内容物と間違えられるおそれがあり、また破損などにより内容物を汚損するおそれもあり、好ましいものではなかった。さらに、前記多層構造の容器のように、内層と外層が同等の水蒸気透過度を有する樹脂より構成されている場合、相対的に湿度の高い容器の外部からより多くの湿気を吸収してしまい、吸湿性樹脂の機能が低下し、容器内の湿気がよく吸収されないことが分かった。
【０００６】
そこで、本発明は、容器自体にその内部調湿機能をもたせるとともに、外部からの湿気を遮断し、容器内の湿気を選択的に吸湿することができ、吸湿剤などを用いることなく嫌湿性の内容物を長期間にわたって性状を安定的に保持できる調湿性容器を提供することを目的とするものである。
【０００７】
【課題を解決するための手段】
本発明は、上記目的を達成するため、請求項１ないし７に記載した調湿性容器を提供する。すなわち、請求項１に係る調湿性容器は、熱可塑性樹脂をブロー成形してなる多層容器であって、多層容器は、少なくとも乾燥剤を混入した透湿性樹脂層と、その外側に耐湿性樹脂層からなる外層を設けてなる多層構造であることを特徴とするものである。
【０００８】
請求項２に係る発明は、請求項１記載の調湿性容器において、乾燥剤を混入した透湿性樹脂層の内側に、透湿性樹脂からなる内層を設けたことを特徴とするものである。
【０００９】
請求項３に係る発明は、請求項１または２記載の容器において、透湿性樹脂層は、水蒸気透過度が耐湿性樹脂層より５．０ｇ／ｍ２２４ｈｒ以上大きい樹脂からなることを特徴とするものである。
【００１０】
請求項５に係る発明は、請求項１ないし４のいずれかに記載の調湿性容器において、透湿性樹脂層を構成する透湿性樹脂は、低密度ポリエチレン、超低密度ポリエチレン、直鎖状低密度ポリエチレン、直鎖状超低密度ポリエチレンからなるポリオレフィン系樹脂、ポリ乳酸、ポリグリコール酸、ポリヒドロキシブチレートなどのポリヒドロキシアルキレート、ポリε−カプロラクトン、ポリバレロラクトンなどのポリラクトンからなる脂肪族ポリエステルのホモポリマー、および前記脂肪族ポリエステルを主成分とする共重合体からなる生分解性樹脂、またエチレン−酢酸ビニル共重合体、ポリ塩化ビニル、ポリアミド、からなる群より選ばれる少なくとも一種の熱可塑性樹脂であることを特徴とするものである。
【００１１】
請求項６に係る発明は、請求項１ないし５のいずれかに記載の調湿性容器において、耐湿性樹脂層を構成する耐湿性樹脂は、高密度ポリエチレン、ポリプロピレン、プロピレン−エチレン共重合体からなることを特徴とするものである。
【００１２】
請求項７に係る発明は、請求項１ないし６のいずれかに記載の調湿性容器において、透湿性樹脂層は、低密度ポリエチレンに、乾燥剤として平均粒径が５０μｍ以下の粉末状の化学式ＭｇＳＯ４・ｎＨ２Ｏ（ただし、０≦ｎ≦３）で示される硫酸マクネシウムを混入した樹脂層、外層は高密度ポリエチレンからなる樹脂層、内層は低密度ポリエチレンからなる樹脂層で構成され、透湿性樹脂層の外側に、高密度ポリエチレンを含有するリグラインド層を設けたことを特徴とするものである。
【００１３】
【発明の実施の形態】
図１は本発明の一実施の形態に係る調湿性容器の縦断正面図、図２はその構成壁の層構造の第一例を示す拡大断面図、図３は同じく第二例例を示す拡大断面図、図４は同じく第三例を示す拡大断面図である。
【００１４】
図１において、１は調湿性容器、２はその容器本体、３はキャップである。容器本体２はキャップ３により密封され、調湿性容器１は密封容器である。この実施の形態においては、キャップ３が容器本体２の開口部４に対して被さるようになっており、５はその嵌合凹部、６は嵌合凸部である。容器本体２は熱可塑性樹脂をブロー成形してなるものである。
【００１５】
調湿性容器１を構成する容器本体２およびキャップ３は、その構成壁が図２に示す層構造をなしている。すなわち、その層構造は、乾燥剤７を混入した透湿性樹脂層８と、その外側の外層９、透湿性樹脂層８の内側の内層１０からなる多層構造を基本とし、さらに、透湿性樹脂層８と外層９の間には耐湿性樹脂層１１をその内外面に接着剤層１２，１２を設けて介在させたものである。透湿性樹脂層８は、水蒸気透過度が外層９を構成する耐湿性樹脂層より１０．０ｇ／ｍ２２４ｈｒ以上大きい樹脂から構成される。水蒸気透過度は、ＪＩＳ　Ｋ　７１２９に準じ、乾湿センサ法で温度２５℃、相対湿度差９０％ＲＨの条件下で行った。
【００１６】
上記層構造において、透湿性樹脂層８を構成する透湿性樹脂は、低密度ポリエチレン、超低密度ポリエチレン、直鎖状低密度ポリエチレン、直鎖状超低密度ポリエチレン、エチレン−酢酸ビニル共重合体、ポリ塩化ビニル、ポリアミドからなる群より選ばれる少なくとも一種の熱可塑性樹脂である。なお、透湿性樹脂層８は、低密度ポリエチレンに、乾燥剤として平均粒径が５０μｍ以下の粉末状の化学式ＭｇＳＯ４・ｎＨ２Ｏ（ただし、０≦ｎ≦３）で示される硫酸マクネシウムを混入した樹脂層が好適である。
【００１７】
外層９は、高密度ポリエチレン、ポリプロピレン、エチレン−プロピレン共重合体、ポリ塩化ビニリデンからなる群より選ばれる少なくとも一種の熱可塑性樹脂である。なお、外層９は高密度ポリエチレンからなる樹脂層で構成されることが特に好適であり、湿気遮断性、成形性にすぐれている。また内層１０は、低密度ポリエチレンからなる樹脂層で構成されていて水蒸気透過性にすぐれている。ここで一般に低密度ポリエチレンの密度は８．９１０〜０．９２５ｇ／ｍ３であり、水蒸気透過度は５〜１０ｇ／ｍ２２４ｈｒである。
【００１８】
容器本体２およびキャップ３の構成壁は、図３に示すように、図２に示す層構造から内層９を省いた層構造とすることができる。
【００１９】
また、容器本体２およびキャップ３の構成壁は、図４に示すように、乾燥剤７を混入した透湿性樹脂層８と、その外側の外層９、透湿性樹脂層８の内側の内層１０からなる多層構造を基本とし、さらに、透湿性樹脂層８と外層９の間には再生樹脂層１３を介在させたものである。なお、この再生樹脂層１３は、高密度ポリエチレンを含有するリグラインド層であってもよい。
【００２０】
透湿性樹脂層８に混入する乾燥剤としては、熱可塑性樹脂に対して分散性が良好なものが好適であり、成形性を阻害しないものであることが必要である。次にそれに適合する乾燥剤を例示する。
【００２１】
シリカゲル、塩化カルシウム、塩化ナトリウム、塩化マグネシウム、第二燐酸ナトリウム、塩化アンモニウム、スクロース、炭酸カリウム、カリウムミョウバン、硝酸ナトリウム、硝酸アンモニウム、第一硝酸アンモニウム、臭化カリウム、生石灰、ゼオライト、化学式ＭｇＳＯ４・ｎＨ２０（ただし、０≦ｎ≦３）で示される硫酸マグネシウム、酸化アルミニウム、酸化バリウム、酸化カルシウム、酸化ケイ素などである。そのうちで、化学式ＭｇＳＯ４・ｎＨ２０（ただし、０≦ｎ≦３）で示される硫酸マグネシウムは、熱可塑性樹脂への分散性が良好で、成形性・加工性にすぐれるので、透湿性樹脂層８の構成材として好適である。
【００２２】
本発明に係る調湿性容器１によれば、図２、図３または図４に示すいずれの層構造によっても、吸湿性樹脂層８の内側がその吸湿性樹脂層８自体であるか、または水蒸気透過性にすぐれた樹脂からなる内層１０を設けてあるので、容器自体が内部空間のすぐれた調湿機能を有するとともに、吸湿性樹脂層８の外側は湿気遮断性の高い樹脂からなる外層９を設けてあるので、外部からの湿気を遮断し、容器内の湿気を選択的に吸湿することができる。このため、本発明に係る調湿性容器１は、吸湿剤などを用いることなく嫌湿性の内容物を長期間にわたって性状を安定的に保持できるものである。
【００２３】
【発明の効果】
本発明によれば、容器自体にその内部調湿機能をもたせるとともに、外部からの湿気を遮断し、容器内の湿気を選択的に吸湿することができ、吸湿剤などを用いることなく嫌湿性の内容物を長期間にわたって性状を安定的に保持し得る調湿性容器を得ることができるものである。
【図面の簡単な説明】
【図１】本発明の一実施の形態に係る調湿性容器の縦断正面図である。
【図２】図１に示す調湿性容器の構成壁の層構造であってその第一例を示す拡大断面図である。
【図３】同じく層構造の第二例例を示す拡大断面図である。
【図４】同じく層構造の第三例例を示す拡大断面図である。
【符号の説明】
１　調湿性容器
２　容器本体
３　キャップ
４　開口部
５　嵌合凹部
６　嵌合凸部
７　乾燥剤
８　吸湿樹脂層
９　外層
１０　内層
１１　ガスバリア性樹脂層
１２，１２　接着剤層
１３　再生樹脂層
【図１】
2004123144.tif 000003
【図２】
2004123144.tif 000004
【図３】
2004123144.tif 000005
【図４】
2004123144.tif 000006